(57)【要約】      （修正有）【課題】組成物が硬化する際に硬化度合いの視認が可能な室温硬化性オルガノポリシロキサン組成物を提供する。【解決手段】変色性オルガノポリシロキサン組成物であって、（Ａ）室温硬化性オルガノポリシロキサン組成物：１００質量部、（Ｂ）塩化コバルト：０．０１〜１０質量部、（Ｃ）下記一般式（１）で示されるシランカップリング剤：０．００１〜１０質量部、(Ｒ１Ｏ)３−ｎＲｎＳｉＱ１ＮＨＱ２ＮＨ２…（１）（式中、Ｒ及びＲ１は互いに同一又は異種の、炭素数１〜１０の非置換又は置換一価炭化水素基であり、Ｑ１及びＱ２は互いに同一又は異種の、炭素数１〜１０の非置換又は置換二価炭化水素基である。ｎは０〜２の整数である。）を含有するものであることを特徴とする変色性オルガノポリシロキサン組成物。【選択図】なし【特許請求の範囲】
【請求項１】
変色性オルガノポリシロキサン組成物であって、
（Ａ）室温硬化性オルガノポリシロキサン組成物：１００質量部、
（Ｂ）塩化コバルト：０．０１〜１０質量部、
（Ｃ）下記一般式（１）で示されるシランカップリング剤：０．００１〜１０質量部、
(Ｒ１Ｏ)３−ｎＲｎＳｉＱ１ＮＨＱ２ＮＨ２      …（１）
（式中、Ｒ及びＲ１は互いに同一又は異種の、炭素数１〜１０の非置換又は置換一価炭化水素基であり、Ｑ１及びＱ２は互いに同一又は異種の、炭素数１〜１０の非置換又は置換二価炭化水素基である。ｎは０〜２の整数である。）
を含有するものであることを特徴とする変色性オルガノポリシロキサン組成物。
【請求項２】
前記変色性オルガノポリシロキサン組成物は、硬化時に変色することで硬化度合いが視認できるものであることを特徴とする請求項１に記載の変色性オルガノポリシロキサン組成物。
【請求項３】
上記（Ａ）成分及び（Ｃ）成分にマスターバッチ形式の上記（Ｂ）成分が添加されたものであることを特徴とする請求項１又は２に記載の変色性オルガノポリシロキサン組成物。
【請求項４】
請求項１又は２に記載の変色性オルガノポリシロキサン組成物で接着されたものであることを特徴する構造体。
【発明の詳細な説明】
【技術分野】
【０００１】
本発明は、湿気による色の変化によって組成物の硬化度具合を視認できる新規の変色性オルガノポリシロキサン組成物および該組成物を用いた構造体に関するものである。
【背景技術】
【０００２】
従来、大気中の湿気と反応し架橋硬化する組成物として、室温硬化性オルガノポリシロキサン組成物などが公知である。室温硬化性オルガノポリシロキサン組成物は、その安全性やゴムとしての耐久性、接着性に優れることから建築関係、輸送機関係、電気電子部品関係等幅広く使用されている。それらの湿気硬化型の室温硬化性オルガノポリシロキサン組成物は、空気中の湿気にて徐々に架橋が進行する硬化システムであることから、使用する部位へ塗布されてから硬化するまである程度の時間が必要である。従って、塗布されたものが硬化しているかどうかを判定するためには、指触したり、一定時間待機したりしてゴム状になっていることを確認する他はなかった。
【０００３】
しかし、硬化度合いを指触等にて確認する場合、指等に汚れが付着していると硬化物が汚染される危険を孕んでいた。また一定時間待機する場合は、作業が長時間化し生産性が低下することや施工された部材等の貯蔵場所が必要になってしまう問題を生じていた。さらには硬化性組成物を接着剤として使用する場合、硬化前に被接着物を動かしてしまうと本来の接着力が得られなくなってしまい、確認することはできなかった。
【０００４】
その他に湿気硬化型の室温硬化性オルガノポリシロキサン組成物は、その使用量や使用時期（夏季、冬季、梅雨など）、使用する部材の形状などによっても硬化度合いが影響を受ける。このため、湿気硬化型の室温硬化性オルガノポリシロキサン組成物が硬化したかどうか正確に判断するのは大変難しい問題であった。湿気硬化型の室温硬化性オルガノポリシロキサン組成物を使用する場合、硬化度合いが簡便に確認できる方法を確立することは重要な課題であった。
【０００５】
上記課題を克服するため近年、特許文献１ではオルガノキシチタン触媒と分子中にベンゼン環に結合した水酸基を少なくとも１個有する有機化合物を用いることで、チタン触媒と水酸基が反応した物質が発色し、空気中の湿気にて加水分解することで組成物の色が消色又は変色して目視により硬化度合いが確認できる手法を用いている。当該公報は脱アルコール型の室温硬化性オルガノポリシロキサン組成物には効果的であるが、通常用いられている脱オキシム型の室温硬化性オルガノポリシロキサン組成物や脱アセトン型の室温硬化性オルガノポリシロキサン組成物には適用する事ができないため、応用分野が限られていた。
【０００６】
また特許文献２においては、液状ガスケットに塩化コバルトを添加することで、湿気により室温硬化性オルガノポリシロキサン組成物が硬化しながら青色から赤色へと変化することで硬化を判定することができるとの提案がある。しかしながら、塩化コバルトのみを添加しても、青色から赤色への変化を視認するのは極めて困難であり、たとえ変化したとしても長い時間が必要となるため実用的ではなかった。
【０００７】
尚、特許文献３及び特許文献４では、縮合型シリコーンエラストマーの縮合触媒として塩化コバルトを添加し、オルガノポリシロキサン組成物を合成する方法が提案されている。しかし、当該文献の塩化コバルトの添加は、組成物に変色性を付与する作用とは異なる。
【先行技術文献】
【特許文献】
【０００８】
【特許文献１】特開２００６−２１３７８０号公報
【特許文献２】特開２００８−１５７２９８号公報
【特許文献３】特開２００７−１０００６３号公報
【特許文献４】特開２００５−３０６９９４号公報
【発明の概要】
【発明が解決しようとする課題】
【０００９】
本発明は上記事情に鑑みなされたもので、組成物が硬化する際に色調が大きく変化し硬化具合を視認できる変色性オルガノポリシロキサン組成物を提供することを目的とする。
【課題を解決するための手段】
【００１０】
上記課題を解決するため、本発明では、
変色性オルガノポリシロキサン組成物であって、
（Ａ）室温硬化性オルガノポリシロキサン組成物：１００質量部、
（Ｂ）塩化コバルト：０．０１〜１０質量部、
（Ｃ）下記一般式（１）で示されるシランカップリング剤：０．００１〜１０質量部、
(Ｒ１Ｏ)３−ｎＲｎＳｉＱ１ＮＨＱ２ＮＨ２      …（１）
（式中、Ｒ及びＲ１は互いに同一又は異種の、炭素数１〜１０の非置換又は置換一価炭化水素基であり、Ｑ１及びＱ２は互いに同一又は異種の、炭素数１〜１０の非置換又は置換二価炭化水素基である。ｎは０〜２の整数である。）
を含有するものであることを特徴とする変色性オルガノポリシロキサン組成物を提供する。
【００１１】
このような本発明の変色性オルガノポリシロキサン組成物であれば、硬化時において鮮明に色調が変化する機能を室温硬化性オルガノポリシロキサン組成物に付与できる。
【００１２】
また、前記変色性オルガノポリシロキサン組成物は、硬化時に変色することで硬化度合いが視認できるものとなる。
【００１３】
このような変色性オルガノポリシロキサン組成物であれば、指触確認による硬化物の汚染の削減や作業効率の向上が期待できる。
【００１４】
また、前記変色性オルガノポリシロキサン組成物は、上記（Ａ）成分及び（Ｃ）成分にマスターバッチ形式の上記（Ｂ）成分が添加されたものであることが好ましい。
【００１５】
このように、マスターバッチ形式の（Ｂ）成分であれば、上記（Ａ）成分との分散性を高めるとともに添加前に、空気中の湿気による塩化コバルトの色調の変化を抑制することが出来る。
【００１６】
更に、本発明では前記変色性オルガノポリシロキサン組成物で接着されたものであることを特徴する構造体を提供する。
【００１７】
このように、本発明の変色性オルガノポリシロキサン組成物は、自動車等の輸送機器に使用される各種部材に対する接着剤や電気・電子部品の接着剤、繊維製品，ガラス製品，金属製品，プラスチック製品等の接着剤としての用途に好適に使用することができる。
【発明の効果】
【００１８】
以上説明したように、本発明の変色性オルガノポリシロキサン組成物であれば、組成物の硬化の有無を目視によって容易に確認できる。また従来の室温硬化性オルガノポリシロキサンと比較しても作業性やゴム物性が変わらないため、従来品と同じように使用することができる。本発明は建築分野、輸送機分野、電気電子分野に好適に使用することができ、特に比較的短時間で硬化の有無を確認する必要のある分野（輸送機や電気電子部品等）に有用である。
【発明を実施するための形態】
【００１９】
以下、本発明についてさらに詳しく説明する。
上述のように、湿気硬化型の室温硬化性オルガノポリシロキサン組成物を使用する場合、硬化度合いが簡便に確認できる変色性オルガノポリシロキサン組成物が求められていた。
【００２０】
そこで、本発明者らは、上記課題を解決するために鋭意検討を行った結果、塩化コバルトと下記一般式（１）のシランカップリング剤を併用することで、このシランカップリング剤が塩化コバルトに配位することがわかり、結果として湿気による色の変化が大きくなることを見出し、この目的を達成するに至った。
(Ｒ１Ｏ)３−ｎＲｎＳｉＱ１ＮＨＱ２ＮＨ２      …（１）
（式中、Ｒ及びＲ１は互いに同一又は異種の、炭素数１〜１０の非置換又は置換一価炭化水素基であり、Ｑ１及びＱ２は互いに同一又は異種の、炭素数１〜１０の非置換又は置換二価炭化水素基である。ｎは０〜２の整数である。）
【００２１】
したがって、本発明の変色性オルガノポリシロキサン組成物は、
（Ａ）室温硬化性オルガノポリシロキサン組成物：１００質量部、
（Ｂ）塩化コバルト：０．０１〜１０質量部、
（Ｃ）下記一般式（１）で示されるシランカップリング剤：０．００１〜１０質量部、
(Ｒ１Ｏ)３−ｎＲｎＳｉＱ１ＮＨＱ２ＮＨ２      …（１）
（式中、Ｒ及びＲ１は互いに同一又は異種の、炭素数１〜１０の非置換又は置換一価炭化水素基であり、Ｑ１及びＱ２は互いに同一又は異種の、炭素数１〜１０の非置換又は置換二価炭化水素基である。ｎは０〜２の整数である。）
を含有するものであることを特徴とする。
【００２２】
以下、本発明について詳細に説明する。
（Ａ）成分
（Ａ）成分は、空気中の湿気にて硬化する室温硬化性オルガノポリシロキサン組成物であって、その硬化機構は、脱アルコール型、脱アセトン型、脱オキシム型等特に限定されない。公知のもの、特に市販されているいずれのものをも用いることができる。例えば、水酸基末端封鎖オルガノポリシロキサンと架橋剤としてのアルコキシシランと縮合触媒としての有機チタン化合物、必要に応じて充填剤やその他添加剤を含む組成物などが挙げられる。用いる室温硬化性オルガノポリシロキサン組成物の色調は特に限定はされないが、例えば透明や半透明などの色調がないものや白色等の明るい色で湿気による硬化が確認できる色が望ましく、その中でも特に白色が望ましい。
尚、シリコーン（オルガノポリシロキサン）は他の室温硬化性樹脂と比べると、短時間で硬化し、加熱、加圧などの特別な操作を必要とせず、広い温度範囲でゴム弾性を保つことができる。
【００２３】
（Ｂ）成分
（Ｂ）成分である塩化コバルトは、湿気にて色調を青色や灰色、赤紫色や赤色など変化させ硬化を判定するための硬化指示成分として必須である。用いる塩化コバルトは無水物（青色）でも水和物（赤色もしくは赤紫色）でも良いが、水和物を使用する場合、色調の変化に多少の時間を要するため、添加初期状態から色調変化を良好にするためには無水塩化コバルトを使用する方が好ましい。塩化コバルトの添加量が少ない場合は（Ｃ）成分のシランカップリング剤に溶解させて添加することも可能である。
【００２４】
また、塩化コバルトは粉末状でも存在するが、凝集しやすく塊状状態であることが多い。そのため、（Ａ）成分の室温硬化性オルガノポリシロキサン組成物との分散性を高め、また添加前に空気中の湿気にて塩化コバルトの色調が変わってしまうことを抑制する目的で、予め液状成分にて均一分散させてなるマスターバッチの形式で（Ａ）成分である室温硬化性ポリオルガノシロキサン組成物に添加することが望ましい。
【００２５】
この液状成分は、２５℃で液状であるようなアルキルポリシロキサン類やポリアルキレングリコール類など一般的に容易に入手可能で、塩化コバルトの分散性が良いものであれば特に限定されない。（Ａ）成分との相溶性や分散安定性などの観点から、アルキルポリシロキサン類が好ましく、ジメチルポリシロキサン類が特に好ましい。ここで用いられるアルキルポリシロキサン類は非反応性でも反応性でも良いが、得られるマスターバッチの経時安定性を考えると非反応性アルキルポリシロキサンを用いることが好ましい。
【００２６】
マスターバッチの製造は、（Ｂ）成分の塩化コバルト１００質量部に対して、液状成分１０〜１，０００質量部、好ましくは５０〜３００質量部を混合、均一分散させることよって製造することができる。
マスターバッチの製造に用いる液状成分の粘度は、２３℃において１０〜１００，０００ｍｍ２/ｓの範囲が好ましく、３００〜１０，０００ｍｍ２/ｓの範囲がより好ましい。
【００２７】
マスターバッチの製造には、通常液体と固体を混合するのに用いる装置を使用することができ、例えば三本ロールや万能攪拌機などが挙げられる。特に三本ロールを用いて製造すると、塊状状態の塩化コバルトも効率よく粉砕することができ、より均一なマスターバッチを製造することができるので好ましい。
【００２８】
（Ｂ）成分は（Ａ）成分１００質量部に対して０．０１〜１０質量部の範囲、好ましくは、０．０５〜７質量部の範囲で使用される。０．０１質量部未満では硬化の進行による色調変化が十分に得ることができないため、硬化可否の判定がしづらくなる。また、１０質量部を超えると色調変化成分が多すぎてしまい色調の変化が鈍化する他、得られるゴムの機械的特性も低下する。また添加量が多いためコスト的にも不利となる。
【００２９】
（Ｃ）成分
（Ｃ）成分である、下記一般式（１）で示されるシランカップリング剤は（Ｂ）成分の塩化コバルトに対しアミノ基が配位することで色調が例えば青色から灰色へと変化し、湿気により水分子が（Ｃ）成分と入れ替わって塩化コバルトに配位することで色の変化を大きくする。（Ｃ）成分は本発明における色調変化を大きくするための必須成分である。
(Ｒ１Ｏ)３−ｎＲｎＳｉＱ１ＮＨＱ２ＮＨ２      …（１）
（式中、Ｒ及びＲ１は互いに同一又は異種の、炭素数１〜１０の非置換又は置換一価炭化水素基であり、Ｑ１及びＱ２は互いに同一又は異なる、２価の炭化水素基である。ｎは０〜２の整数である。）
【００３０】
（Ｃ）成分は本発明の変色性オルガノポリシロキサン組成物において、色の変化を大きくする他、接着成分としても作用する。従って、用いる（Ａ）成分の室温硬化性オルガノポリシロキサン組成物が、使用する被着体に対し必ずしも接着良好でなくとも、（Ｃ）成分のシランカップリング剤により良好となる効果も期待できる。
【００３１】
上記一般式（１）中、ＲおよびＲ１は炭素数１〜１０、特に１〜６の置換または非置換の一価の炭化水素基であり、例えばメチル基、エチル基、プロピル基などのアルキル基；シクロヘキシル基などのシクロアルキル基；およびこれらの基の水素結合が部分的にハロゲン原子などで置換された基、例えば３,３,３―トリフルオロプロピル基等が挙げられ、一般式（１）中の複数のＲおよびＲ１は同一の基であっても異種の基であっても良い。
【００３２】
上記一般式（１）中、Ｑ１およびＱ２は炭素数１〜１０、特に２〜８の置換及び非置換の二価の炭化水素基であり、特にメチレン基、エチレン基、プロピレン基、ブチレン基、オクチレン基などのアルキレン基が好ましく、一般式（１）中の複数のＱ１およびＱ２は同一の基であっても異種の基であっても良い。
【００３３】
（Ｃ）成分のシランカップリング剤の具体例としては、Ｎ−２−（アミノエチル）−３−アミノプロピルトリメトキシシラン、Ｎ−２−（アミノエチル）−３−アミノブチルトリメトキシシラン、Ｎ−２−（アミノエチル）−３−アミノオクチルトリメトキシシラン、Ｎ−２−（アミノエチル）−３−アミノプロピルトリメトキシシラン、Ｎ−４−（アミノブチル）−３−アミノプロピルトリメトキシシラン、Ｎ−３−（アミノプロピル）−３−アミノプロピルトリメトキシシラン、Ｎ−８−（アミノオクチル）−３−アミノプロピルトリメトキシシラン、Ｎ−２−（アミノエチル）−３−アミノプロピルトリエトキシシラン、Ｎ−２−（アミノエチル）−３−アミノオクチルトリエトキシシラン、Ｎ−８−（アミノオクチル）−３−アミノプロピルトリエトキシシラン、Ｎ−２−（アミノエチル）−３−アミノプロピルメチルジメトキシシラン、Ｎ−２−（アミノエチル）−３−アミノプロピルメチルジエトキシシラン、Ｎ−２−（アミノエチル）−３−アミノプロピルジメチルメトキシシラン、Ｎ−２−（アミノエチル）−３−アミノプロピルジメチルエトキシシラン等が例示され、その中でもＮ−２−（アミノメチル）−３−アミノプロピルトリメトキシシラン、Ｎ−２−（アミノエチル）−３−アミノプロピルトリエトキシシラン、Ｎ−２−（アミノエチル）−３−アミノプロピルメチルジメトキシシランを用いることが好ましい。
【００３４】
（Ｃ）成分は（Ａ）成分１００質量部に対して０．００１〜１０質量部の範囲、好ましくは、０．０１〜５質量部の範囲で使用される。０．００１質量部未満では塩化コバルトの配位状態を十分に変化するに足りず、結果として硬化の進行による色調変化が十分に得ることができないため、硬化可否の判定がしづらくなるため好ましくない。また、１０質量部を超えると、（Ｂ）成分の塩化コバルトに対する（Ｃ）成分の配位量が多すぎてしまうため、色調の変化が鈍化してしまう上、得られるゴムの機械的特性も低下するため好ましくない。また添加量が多いためにコスト的に不利な点が生じる。
【００３５】
本発明の変色性オルガノポリシロキサン組成物は自動車等の輸送機器に使用される各種部材に対する接着剤や電気・電子部品の封止材、接着剤や防湿用コート剤として、繊維製品，ガラス製品，金属製品，プラスチック製品等のコーティング剤や接着剤として、建築用シーリング材としての用途に好適に使用することができ、有用な構造体を提供することができる。
【実施例】
【００３６】
以下、合成例及び実施例と比較例を示し、本発明を具体的に説明するが、本発明は下記の実施例に制限されるものではない。
［マスターバッチの調製例１］
無水塩化コバルト１００質量部に、末端トリメチルシリル基にて封鎖されたポリジメチルシロキサン（商品名；ＫＦ−９６−１０００ｃＳ、信越化学工業（株）製）１００質量部を添加し、三本ロールにより均一分散させることでマスターバッチ１を得た。
【００３７】
［マスターバッチの調製例２］
塩化コバルト水和物１００質量部に、末端トリメチルシリル基にて封鎖されたポリジメチルシロキサン（商品名；ＫＦ−９６−１０００ｃＳ、信越化学工業（株）製）１００質量部を添加し、三本ロールにより均一分散させることでマスターバッチ２を得た。
【００３８】
［実施例１］
室温硬化性オルガノポリシロキサン組成物としてＫＥ−４５−Ｗ（硬化タイプ；脱オキシム型、信越化学工業（株）製）１００質量部に対し、Ｎ−２−（アミノエチル）−３−アミノプロピルトリメトキシシラン（商品名；ＫＢＭ−６０３、信越化学工業（株）製）０．５質量部加え、密閉条件下にて均一分散させた後、上記マスターバッチ１を２質量部加え、密閉条件下にて均一分散させることで組成物１を得た。
【００３９】
［実施例２］
室温硬化性オルガノポリシロキサン組成物としてＫＥ−４８９８−Ｗ（硬化タイプ；脱アルコール型、信越化学工業（株）製）１００質量部に対し、Ｎ−２−（アミノエチル）−３−アミノプロピルトリメトキシシラン（商品名；ＫＢＭ−６０３、信越化学工業（株）製）０．５質量部加え、密閉条件下にて均一分散させた後、上記マスターバッチ１を２質量部加え、密閉条件下にて均一分散させることで組成物２を得た。
【００４０】
［実施例３］
室温硬化性オルガノポリシロキサン組成物としてＫＥ−３４８−Ｗ（硬化タイプ；脱アセトン型、信越化学工業（株）製）１００質量部に対し、Ｎ−２−（アミノエチル）−３−アミノプロピルトリメトキシシラン（商品名；ＫＢＭ−６０３、信越化学工業（株）製）０．５質量部加え、密閉条件下にて均一分散させた後、上記マスターバッチ１を２質量部加え、密閉条件下にて均一分散させることで組成物３を得た。
【００４１】
［実施例４］
室温硬化性オルガノポリシロキサン組成物としてＫＥ−４５−Ｗ（硬化タイプ；脱オキシム型、信越化学工業（株）製）１００質量部に対し、Ｎ−２−（アミノエチル）−３−アミノプロピルトリエトキシシラン（商品名；ＫＢＥ−６０３、信越化学工業（株）製）０．５質量部加え、密閉条件下にて均一分散させた後、上記マスターバッチ１を２質量部加え、密閉条件下にて均一分散させることで組成物４を得た。
【００４２】
［実施例５］
室温硬化性オルガノポリシロキサン組成物としてＫＥ−４５−Ｗ（硬化タイプ；脱オキシム型、信越化学工業（株）製）１００質量部に対し、Ｎ−２−（アミノエチル）−３−アミノプロピルメチルジメトキシシラン（商品名；ＫＢＭ−６０２、信越化学工業（株）製）０．５質量部加え、密閉条件下にて均一分散させた後、上記マスターバッチ１を２質量部加え、密閉条件下にて均一分散させることで組成物５を得た。
【００４３】
［実施例６］
室温硬化性オルガノポリシロキサン組成物としてＫＥ−４５−Ｗ（硬化タイプ；脱オキシム型、信越化学工業（株）製）１００質量部に対し、Ｎ−２−（アミノエチル）−３−アミノプロピルトリメトキシシラン（商品名；ＫＢＭ−６０３、信越化学工業（株）製）０．５質量部加え、密閉条件下にて均一分散させた後、上記マスターバッチ２を２質量部加え、密閉条件下にて均一分散させることで組成物６を得た。
【００４４】
［実施例７］
室温硬化性オルガノポリシロキサン組成物としてＫＥ−４５−Ｗ（硬化タイプ；脱オキシム型、信越化学工業（株）製）１００質量部に対し、Ｎ−２−（アミノエチル）−３−アミノプロピルトリメトキシシラン（商品名；ＫＢＭ−６０３、信越化学工業（株）製）０．５質量部加え、密閉条件下にて均一分散させた後、上記マスターバッチ１を５質量部加え、密閉条件下にて均一分散させることで組成物７を得た。
【００４５】
［実施例８］
室温硬化性オルガノポリシロキサン組成物としてＫＥ−４５−Ｗ（硬化タイプ；脱オキシム型、信越化学工業（株）製）１００質量部に対し、Ｎ−２−（アミノエチル）−３−アミノプロピルトリメトキシシラン（商品名；ＫＢＭ−６０３、信越化学工業（株）製）５質量部加え、密閉条件下にて均一分散させた後、上記マスターバッチ１を２質量部加え、密閉条件下にて均一分散させることで組成物８を得た。
【００４６】
［実施例９］
室温硬化性オルガノポリシロキサン組成物としてＫＥ−４５−Ｗ（硬化タイプ；脱オキシム型、信越化学工業（株）製）１００質量部に対し、Ｎ−２−（アミノエチル）−８−アミノオクチルトリメトキシシラン  ０．５質量部加え、密閉条件下にて均一分散させた後、上記マスターバッチ１を２質量部加え、密閉条件下にて均一分散させることで組成物９を得た。
【００４７】
［実施例１０］
室温硬化性オルガノポリシロキサン組成物としてＫＥ−４５−Ｗ（硬化タイプ；脱オキシム型、信越化学工業（株）製）１００質量部に対し、Ｎ−８−（アミノオクチル）−３−アミノプロピルトリメトキシシラン  ０．５質量部加え、密閉条件下にて均一分散させた後、上記マスターバッチ１を２質量部加え、密閉条件下にて均一分散させることで組成物１０を得た。
【００４８】
［比較例１］
実施例１においてＮ−２−（アミノエチル）−３−アミノプロピルトリメトキシシランを未添加とした他は実施例１と同様に調整し組成物１１を得た。
【００４９】
［比較例２］
実施例１においてマスターバッチ１を未添加とした他は実施例１と同様に調整し組成物１２を得た。
【００５０】
［比較例３］
室温硬化性オルガノポリシロキサン組成物としてＫＥ−４５−Ｗ（硬化タイプ；脱オキシム型、信越化学工業（株）製）１００質量部に対し、Ｎ−２−（アミノエチル）−３−アミノプロピルトリメトキシシラン（商品名；ＫＢＭ−６０３、信越化学工業（株）製）０．５質量部加え、密閉条件下にて均一分散させた後、上記マスターバッチ１を３０質量部加え、密閉条件下にて均一分散させることで組成物１３を得た。
【００５１】
［比較例４］
室温硬化性オルガノポリシロキサン組成物としてＫＥ−４５−Ｗ（硬化タイプ；脱オキシム型、信越化学工業（株）製）１００質量部に対し、Ｎ−２−（アミノエチル）−３−アミノプロピルトリメトキシシラン（商品名；ＫＢＭ−６０３、信越化学工業（株）製）１５質量部加え、密閉条件下にて均一分散させた後、上記マスターバッチ１を２質量部加え、密閉条件下にて均一分散させることで組成物１４を得た。
【００５２】
［比較例５］
室温硬化性オルガノポリシロキサン組成物としてPOSシールLM（変成シリコーン型、白色、セメダイン（株）製）１００質量部に対し、Ｎ−２−（アミノエチル）−３−アミノプロピルトリメトキシシラン（商品名；ＫＢＭ−６０３、信越化学工業（株）製）１５質量部加え、密閉条件下にて均一分散させた後、上記マスターバッチ１を２質量部加え、密閉条件下にて均一分散させることで組成物１５を得た。
【００５３】
これらの実施例、比較例の組成物は２ｍｍ厚のシート状に成形した。組成物の色については、２ｍｍ厚のシート状成型時、２３±２℃、５０±５％ＲＨの雰囲気下にて１時間硬化後、７日硬化後に目視にて評価し色の変化を確認し、１時間後にシート作成時より色が変化し、指触により硬化しているものを合格と判定した。またその時、シート表面を指触にて硬化状態を確認した。その組成物および塩化コバルトやカップリング剤成分を添加する前の組成物を２３±２℃、５０±５％ＲＨの雰囲気で７日間硬化してそのゴム物性（硬さ、伸び、引張強さ）をＪＩＳ−Ｋ６２４９に準じて測定し、比較した。実施例の配分を表１、比較例の配分を表３に示し、実施例の結果を表２、比較例の結果を表４に示す。
【００５４】
【表１】
2014015565.tif 000002
【表２】
2014015565.tif 000003
【表３】
2014015565.tif 000004
【表４】
2014015565.tif 000005
【００５５】
表２に示されるように、実施例１〜１０では、硬化に伴い色調が変化し、成分添加後も物性の劣化がみられなかった。また、表４の比較例１、２、４では、硬化に伴う変色が見られず、比較例３では（Ｂ）成分が多すぎて色調の変化が鈍化し、また、塩化コバルトやカップリング剤成分添加後に物性の低下が見られた。また、比較例５では、硬化が遅くなり、また、硬化に伴う色調が変色しなかった。このことから、本発明の変色性オルガノポリシロキサンは、組成物の硬化の有無を視認できることが実証された。
【００５６】
なお、本発明は、上記実施形態に限定されるものではない。上記実施形態は例示であり、本発明の特許請求の範囲に記載された技術的思想と実質的に同一な構成を有し、同様な作用効果を奏するものは、いかなるものであっても本発明の技術的範囲に包含される。
【手続補正書】
【提出日】平成25年6月19日(2013.6.19)
【手続補正１】
【補正対象書類名】明細書
【補正対象項目名】００５４
【補正方法】変更
【補正の内容】
【００５４】
【表１】
2014015565.tif 000006
【表２】
2014015565.tif 000007
【表３】
2014015565.tif 000008
【表４】
2014015565.tif 000009